(57)【要約】【課題】樹脂樹脂と塗布樹脂との密着阻害の問題がなく、高寿命化がされ耐候性等を付与された反射フィルムを提供すること。【解決手段】上記課題を解決する為、白色基材フィルムの一面にポリカーボネート系樹脂層、紫外線吸収剤を添加したアクリルウレタン系樹脂層、をこの順に積層してなること、あるいは白色基材フィルムの少なくとも片面にポリカーボネート系樹脂層、紫外線吸収剤を添加したポリカーボネート系樹脂層、紫外線吸収剤を添加したアクリルウレタン系樹脂層、をこの順に積層してなることを特徴とし、さらに基材フィルムがポリオレフィン系樹脂からなること、前記反射フィルムの表面にエンボス加工を施してなること、前記白色基材フィルムの裏面に金属箔層を設けてなることを特徴とする。【選択図】図１
2005319588.tif 000002
【特許請求の範囲】
【請求項１】
白色基材フィルムの一面にポリカーボネート系樹脂層、紫外線吸収剤を添加したアクリルウレタン系樹脂層、をこの順に積層してなることを特徴とする反射フィルム。
【請求項２】
白色基材フィルムの少なくとも片面にポリカーボネート系樹脂層、紫外線吸収剤を添加したポリカーボネート系樹脂層、紫外線吸収剤を添加したアクリルウレタン系樹脂層、をこの順に積層してなることを特徴とする反射フィルム。
【請求項３】
前記白色基材フィルムがポリオレフィン系樹脂からなることを特徴とする請求項１または２の何れか記載の反射フィルム。
【請求項４】
前記反射フィルムの表面にエンボス加工を施してなることを特徴とする請求項３記載の反射フィルム。
【請求項５】
前記白色基材フィルムの裏面に金属箔層を設けてなることを特徴とする請求項１〜４の何れか記載の反射フィルム。
【発明の詳細な説明】
【技術分野】
【０００１】
本発明は液晶画面用のバックライトを反射するフィルムに関し、特にバックライトユニットに設置してある冷陰極放電管からの紫外線等によるフィルムの反射率の低下を防止した反射フィルムに関するものである。
【背景技術】
【０００２】
近年、液晶画面を使用した用途の拡大はめざましく、従来のノートパソコンの他に、据え置き型のパソコン、液晶テレビ、携帯電話のディスプレイ、各種ゲーム機などで広く採用されてきている。このような用途拡大に応じて画面の高輝度化、高精細化が望まれており、照明光源でも高出力化や光源ランプ数の増加などの改良が図られてきている。さらに液晶テレビのような大画面で、長時間使用などの要求に応えるためには、より高い輝度と耐久性が求められる。特に直下型の光源を使用する場合においては光源から発光される光が直接当たることになり、より高度な反射板の耐久性が求められる。しかしながら従来のフィルムを使用したリフレクターや反射板では、長時間使用するとフィルムの劣化に伴う黄変が発生し、反射特性を低下させ、ひいては画面の輝度を低下させるという問題が生じる。
【０００３】
このため、長時間使用においても輝度の経時的低下が少なく高画質の画像を長期にわたって維持できる反射フィルムを提供するため、白色発泡ポリエチレン樹脂基材に紫外線吸収剤や光安定剤を添加した樹脂を塗布し、さらに耐候性を持たせたり長期にわたり輝度の低下を防ぐために各種加工を施したものが用いられている。
【０００４】
しかしながら、紫外線吸収剤や光安定剤は常温において粉体であるものが多く、樹脂中に混合して使用されるが、環境の温度変化を受けて樹脂中からブリードアウトすることにより基材樹脂と塗布樹脂との密着阻害が起こり、層間剥離を起こすという問題点があった。
【特許文献１】特開２００２−４０２１４号公報
【特許文献２】特開２００２−１２０３３０号公報
【特許文献３】特開２００２−９０５１５号公報
【発明の開示】
【発明が解決しようとする課題】
【０００５】
本発明はこれらの問題点を解決するためになされたものであり、その課題とするところは、基材樹脂と塗布樹脂との密着阻害の問題がなく、高寿命化がされ耐候性等を付与された反射フィルムを提供することにある。
【課題を解決するための手段】
【０００６】
本発明の反射フィルムは、前記課題を解決するためになされ、すなわち請求項１記載の発明は、白色基材フィルムの一面にポリカーボネート系樹脂層、紫外線吸収剤を添加したアクリルウレタン系樹脂層、をこの順に積層してなることを特徴とする反射フィルムである。
【０００７】
また、請求項２記載の発明は、白色基材フィルムの少なくとも片面にポリカーボネート系樹脂層、紫外線吸収剤を添加したポリカーボネート系樹脂層、紫外線吸収剤を添加したアクリルウレタン系樹脂層、をこの順に積層してなることを特徴とする反射フィルムである。
【０００８】
また、請求項３記載の発明は、前記白色基材フィルムがポリオレフィン系樹脂からなることを特徴とする請求項１または２の何れか記載の反射フィルムである。
【０００９】
また、請求項４記載の発明は、前記反射フィルムの表面にエンボス加工を施してなることを特徴とする請求項３記載の反射フィルムである。
【００１０】
また、請求項５記載の発明は、前記白色基材フィルムの裏面に金属箔層を設けてなることを特徴とする請求項１〜４の何れか記載の反射フィルムである。
【発明の効果】
【００１１】
本発明の請求項１記載の反射フィルムにより、紫外線吸収剤や光安定剤を添加していない樹脂層を基材フィルムに設けることで、紫外線吸収剤のブリードアウトが起こり難く、密着阻害の問題を避けることが可能となる。また、ポリカーボネート系樹脂を用いたことで、加水分解が起こり難く、ガラス転移点が低い樹脂系で良好なものとなり、耐候性の処方の無い層を挟んで設けることで耐候性処方剤のブリード自体の発生も抑えられるものとなるという効果が得られる。
【００１２】
また、本発明の請求項２記載の反射フィルムにより、所望の耐候性を実現する為に、請求項１記載の構成にさらに耐候性処方層を外線吸収剤や光安定剤入りのポリカーボネート系樹脂と紫外線吸収剤や光安定剤入りのアクリルウレタン樹脂層の２層に分けることで十分な効果が得られるものとなる。
【００１３】
また、本発明の請求項３記載の反射フィルムにより、基材が通常のポリエステル系からポリオレフィン系を用いることで、熱エンボスによって表面のエンボス加工がより容易に可能となるという効果が得られるものとなる。
【００１４】
また、本発明の請求項４記載の反射フィルムにより、表面のエンボス加工により光の拡散を導くことが可能となるという効果がある。
【００１５】
また、本発明の請求項５記載の反射フィルムにより、裏面にアルミニウム材を接着するなど金属箔層を設けることで、光の透過を防ぎ、反射効率を上げ、さらにシートの剛性が増すことで支持体なしで反射板として用いることが可能となるという効果がある。
【発明を実施するための最良の形態】
【００１６】
本発明の化粧材の一実施例の形態を図面に従って以下に詳細に説明する。基材フィルム１上に、紫外線吸収剤や光開始剤などの耐候性処方剤を含まないポリカーボネート系樹脂層２、紫外線吸収剤や光開始剤などの耐候性処方剤を含むポリカーボネート系樹脂層３、紫外線吸収剤や光開始剤などの耐候性処方剤を含むアクリルウレタン樹脂層４を順次設けてなり、裏面にアルミニウム箔５からなる支持体を接着してなる。
【００１７】
本発明における白色基材フィルム１としては、反射効率やシートの剛性を考慮すると、発泡タイプの白色ポリオレフィンエステルフィルムが好ましいが、特にこれに限定されるものではない、無発泡でもよいし、素材をポリエステル系としても良い。色においては、反射効率の面から不透明な白であることが望まれ、蛍光増白剤などによる反射効率向上を施すことも適宜行ってよく、さらにコート樹脂との接着性を向上させるため、表面処理を行うのが望ましいく、一般的にはコロナ処理である。ポリオレフィン系素材を用いることで、熱エンボスによる表面加工を行い、光の拡散反射を促すことが可能である。ポリエステル系素材の場合は非晶質のものを除き、ＰＥＴの融点が高く熱エンボスしづらいため押出加工でのキャスト成形となるので効率が悪い。
【００１８】
本発明における紫外線吸収剤や光開始剤などの耐候性処方剤を含まないポリカーボネート系樹脂層２としては、ポリカーボネート系樹脂としては、ポリカーボネートジオールに対して、別のジオールを鎖延長剤として用い、ジイソシアネートにて重合させたものである。鎖延長剤としては、比較的低分子量の脂肪族系のものが汎用であり、例えばエチレングリコール、プロピレングリコール、ブタンジオールなどを挙げることができる。また、密着性向上のために、カーボネート骨格に水酸基を導入し変性させたポリカーボネートポリオール（一分子あたりの水酸基の数が３以上）をモノマーとして用いることもある。ジオールとして鎖状脂肪族系ジオール類が一般的であり、エチレングリコール、プロピレングリコール、ブタンジオールなどがよく用いられる。ジイソシアネートとしては、耐候性を考慮し、黄変しにくいＨＤＩ、ＩＰＤＩなどがふさわしい。前記のようなカーボネートポリオール（またはカーボネートジオール）とジオール類とイソシアネートで重合させ分子量や水酸基価などを調整し塗工樹脂としての安定性を確保する。また、塗工直前に別途イソシアネートを添加して熱可塑性樹脂フィルムとの密着性を向上させることも可能である。以上のようにポリエステル系樹脂が用いることで、特に密着性・耐加水分解性を向上させることが可能となる。
【００１９】
本発明における紫外線吸収剤や光開始剤などの耐候性処方剤を含むポリカーボネート系樹脂層３としては、ポリカーボネート系樹脂に関しては前記と同様であり、前記樹脂には、耐候性の処方を行うため、紫外線吸収剤（ベンゾトリアゾール系，トリアジン系，ベンゾフェノン系など）の耐候性処方剤を添加する。添加部数は所望の耐候性に応じて添加すればよいが、樹脂固形分に対して０．１％〜５０％、好ましくは１％〜３０％である。紫外線吸収剤の中でも、ベンゾトリアゾール系としては、２−（２−ヒドロキシ−５−ｔ−ブチルフェニル）−２Ｈ−ベンゾトリアゾール、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール、２−（３，５−ジ−ｔ−アミル−２−ヒドロキシフェニル）ベンゾトリアゾール、２−（２'−ヒドロキシ−５'−ｔ−オクチルフェニル）ベンゾトリアゾールなどやこれらの混合物、変性物、重合物、誘導体が挙げられる。また、ベンゾトリアゾール系としては、２−（４，６−ジフェニル−１，３，５−トリアジン−２−イル）−５−［（ヘキシル）オキシ］−フェノール、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２，４−ビス（２，４−ジメチルフェニル）−６−（２−ヒドロキシ−４−イソ−オクチルオキシフェニル）−ｓ−トリアジンなどやこれらの混合物、変性物、重合物、誘導体が挙げられる。さらに、ベンゾフェノン系としては、オクタベンゾンや変性物，重合物、誘導体が挙げられる。特には、イソシアネート添加による架橋によって、樹脂成分と結合を望めるため、紫外線吸収剤は水酸基を有したものが適している。
【００２０】
また、樹脂自体の光・熱・水などによる劣化を防止するため、ヒンダードアミン系光安定剤を添加する。添加部数は所望の耐候性の応じて添加すればよいが、樹脂固形分に対して０．１〜５０重量％、好ましくは１％〜３０％である。ヒンダードアミン系光安定剤としては、ビス（１，２，２，６，６−ペンタメチルー４−ピペリジル）［［３，５−ビス（１，１−ジメチルエチル）−４−ヒドリキシフェニル］メチル］ブチルマロネート、ビス（１，２，２，６，６−ペンタメチル−４−ピペリジニル）セバケート、メチル（１，２，２，６，６−ペンタメチル−４−ポペリジニル）セバケート、デカン二酸ビス（２，２，６，６−テトラメチル−１（オクチルオキシ）−４−ピペリジニル）エステルなどやこれらの混合物、変性物、重合物、誘導体などが挙げられる。また、前記２の層や４の層との相溶性を考慮して、ポリカーボネート系樹脂にウレタン系、アクリル系樹脂を混合させて使用してもよい。
【００２１】
本発明における紫外線吸収剤や光開始剤などの耐候性処方剤を含むアクリルウレタン樹脂層４としては、紫外線吸収剤や光開始剤に関しては前記と同様であり、アクリル樹脂は、メタクリル酸、メタクリル酸エステルまたはアクリル酸、アクリル酸エステルなどのモノマーなどから、複数のモノマーが重合されることが多い。詳しくは、メチルメタクリレート、ブチルメタクリレート、メチルアクリレート、ブチルアクリレートやこれらの変性物である。アクリル樹脂は、メタクリル酸、メタクリル酸エステルまたはアクリル酸、アクリル酸エステルなどのモノマーなどから、複数のモノマーが重合されることが多い。詳しくは、メチルメタクリレート、ブチルメタクリレート、メチルアクリレート、ブチルアクリレートやこれらの変性物である。モノマーの段階で水酸基が導入された、ヒドロキシエチルメタクリレート、ヒドロキシブチルメタクリレートなどを、前記モノマーとともに適宜重合時に添加していくことで、水酸基を有したアクリル樹脂を形成することができる。詳しくは、４−ヒドロキシブチルアクリレート（ＨＢＡ）、２−ヒドロキシエチルアクリレート（ＨＥＡ）、２−ヒドロキシプロピルアクリレート（ＨＰＡ）、２−ヒドロキシエチルメタクリレート（２−ＨＥＭＡ）などやこれらの変性物、重合物、誘導体などが挙げられる。以上により、表面の硬度や密着性を考慮すると、後述のイソシアネート添加の手法を配慮し水酸基を導入されたアクリル樹脂であることが望ましい。
【００２２】
本発明における裏面に設ける金属箔層としては、アルミニウム箔やアルミニウム・ステンレスが使用可能であり、これらを設けることで、光の透過を抑え、反射効率を向上させることができる。
【実施例１】
【００２３】
ポリカーボネートジオール（ＣＤ２２０ＰＬ；ダイセル化学工業（株）製）に、鎖延長剤としてエチレングリコールを用い、ヘキサメチレンジイソシアネートにて平均分子量３００００、水酸基価が１２となるようにポリカーボネートポリオールを合成した。紫外線吸収剤としてベンゾトリアゾール系である２−（２Ｈ−ベンゾトリアゾール−２−イル）−４，６−ジ−第３級−ペンチルフェノール（ＴＩＮＵＶＩＮ３２８；チバ・スペシャルティ・ケミカルズ（株）製）を５重量％、光安定剤としてヒンダードアミン系光安定剤であるデカン二酸ビス（２，２，６，６−テトラメチル−１（オクチルオキシ）−４−ピペリジニル）エステル（ＴＩＮＵＶＩＮ１２３；チバ・スペシャルティ・ケミカルズ（株）製）を５重量％配合し、粘度調整のためＭＥＫにて希釈し、固形分が２４％となるよう樹脂（１）を得た。一方、架橋剤（硬化剤）となるポリイソシアネート化合物として、アダクト型のヘキサメチレンジイソシアネートをＭＥＫで固形分が７５％となるように調整した樹脂（２）を得た。樹脂（１）に対して樹脂（２）を１５重量％となるように添加し、塗工液（ａ）を得た。また、同時に塗工液中から紫外線吸収剤および光安定剤を除き、その他は同様の製法で塗工液（ａ）’を得た。
【００２４】
メタクリル酸メチル６５重量％、２−ヒドロキシ−エチルメタクリレート３５重量％を共重合させ、平均分子量５００００となるメタクリル酸エステル樹脂を得た。得られたメタクリル酸エステル樹脂に対して、紫外線吸収剤としてベンゾトリアゾール系である２−（２Ｈ−ベンゾトリアゾール−２−イル）−４，６−ジ−第３級−ペンチルフェノール（ＴＩＮＵＶＩＮ３２８；チバ・スペシャルティ・ケミカルズ（株）製）を５重量％、光安定剤としてヒンダードアミン系光安定剤であるデカン二酸ビス（２，２，６，６−テトラメチル−１（オクチルオキシ）−４−ピペリジニル）エステル（ＴＩＮＵＶＩＮ１２３；チバ・スペシャルティ・ケミカルズ（株）製）を５重量％配合し、反射シートとして拡散反射の役割を果たすよう粒径３μｍ、球状のシリカ（サイリシア２５０；富士シリシア化学（株）製）を６重量％添加し、粘度調整のためＭＥＫにて希釈し、固形分が２０％となるよう樹脂（３）を得た。一方、架橋剤（硬化剤）となるポリイソシアネート化合物として、アダクト型のヘキサメチレンジイソシアネートをＭＥＫで固形分が７５％となるように調整した樹脂（４）を得た。樹脂（３）に対して樹脂（４）を１０重量％となるように添加し、塗工液（ｂ）を得た。
【００２５】
塗工液それぞれをグラビアコータにて、厚さ１８８μｍ、幅１，０００ｍｍ、一巻１，０００ｍの白色ポリオレフィンフィルムに対して、塗工液（ａ）’については、乾燥温度１００℃とし、１２０Ｌ８０μｍのグラビア版にて固形分で２．５ｇ／ｍ２となるよう塗工し、続いて塗工液（ａ）を乾燥温度１００℃とし、１２０Ｌ８０μｍのグラビア版にて固形分で２．５ｇ／ｍ２となるよう塗工し、さらに続いて塗工液（ｂ）については、乾燥温度６０℃とし、１２０Ｌ８０μｍのグラビア版にて固形分で２．５ｇ／ｍ２となるよう塗工し巻き取り反射シートを得た。
【実施例２】
【００２６】
塗工液（ａ）’を乾燥温度１００℃とし、１２０Ｌ８０μｍのグラビア版にて固形分で２．５ｇ／ｍ２となるよう塗工し、さらに続いて塗工液（ｂ）については、乾燥温度６０℃とし、１２０Ｌ８０μｍのグラビア版にて固形分で２．５ｇ／ｍ２となるよう塗工し巻き取ったほかは実施例１と同様にして反射シートを得た。
＜比較例１＞
塗工液（ａ）を乾燥温度１００℃とし、１２０Ｌ８０μｍのグラビア版にて固形分で２．５ｇ／ｍ２となるよう塗工し、さらに続いて塗工液（ｂ）については、乾燥温度６０℃とし、１２０Ｌ８０μｍのグラビア版にて固形分で２．５ｇ／ｍ２となるよう塗工し巻き取ったほかは＜実施例１＞と同様にしては反射シートを得た。
＜比較例２＞
実施例１、２、比較例１のオレフィンシートのみの単体とした。
＜比較結果＞
＜実施例１、２＞および＜比較例１、２＞で得られたフィルムに対して、光拡散を考慮したエンボス加工を行いアルミニウム箔（２００μｍ）に貼り合わせた。結果の評価を表１に示す。
【００２７】
【表１】
2005319588.tif 000003
ダイプラ・ウィンテス（株）製メタルウェザー試験機「ＫＵ−Ｒ５ＤＣＩ−Ａ」により試験を行った。条件は照度６５ｍＷ／ｃｍ２、Ｌｉｇｈｔ（５３℃、７０％ＲＨ）２０ｈのあとＤｅｗ（３０℃、９５％ＲＨ）４ｈで終了、散水はＤｅｗの前後に３０ｓ、以上２４ｈを１サイクルとして、２サイクル行った。
【００２８】
単体はフィルム単体の評価、成形品はアルミニウム材にシートの裏面を貼り合わせ、シートが外側になるように９０度曲げたもので評価した。評価はセロファンテープを貼り、剥がしたときに塗膜の剥離がないものを○、部分的に塗膜剥離があったものを×、データのないものを−とした。以上よりあきらかないように、本実施例は退色防止を維持しつつ、密着耐久性が高いものとなり、実用上の優れた効果を発揮するものとなった。
【図面の簡単な説明】
【００２９】
【図１】本発明の反射フィルムの一実施例の断面の構造を示す説明図である。
【符号の説明】
【００３０】
１…基材フィルム
２…紫外線吸収剤や光開始剤などの耐候性処方剤を含まないポリカーボネート系樹脂層
３…紫外線吸収剤や光開始剤などの耐候性処方剤を含むポリカーボネート系樹脂層
４…紫外線吸収剤や光開始剤などの耐候性処方剤を含むアクリルウレタン樹脂層
５…金属箔
【図１】
2005319588.tif 000004